"重合性単量体A、充填材B、ポリグリセリン脂肪酸エステルC及び重合開始剤Dを含む歯科用硬化性組成物であって、前記ポリグリセリン脂肪酸エステルCの平均分子量が2000~4000であることを特徴とする歯科用硬化性組成物。前記充填材B100重量部に対して、前記ポリグリセリン脂肪酸エステルCを0.1~5重量部含む、請求項1に記載の歯科用硬化性組成物。前記充填材B100重量部に対して、前記重合性単量体Aを5~100重量部含む、請求項1又は2に記載の歯科用硬化性組成物。前記充填材Bが、平均粒子径が0.1~1μmの非凝集の無機充填材B-Iを10~100重量含む、請求項1~3のいずれかに記載の歯科用硬化性組成物。前記重合性単量体A、前記充填材B、前記ポリグリセリン脂肪酸エステルC、及び前記重合開始剤Dの、歯科用硬化性組成物中の含有量の合計が85~100重量である、請求項1~4のいずれかに記載の歯科用硬化性組成物。請求項1~5のいずれかに記載の歯科用硬化性組成物を用いたコンポジットレジン。特許文献1に記載の歯科材料においては、約10,000を超える分子量を有するポリマーと配合される重合性単量体が、互いに水素結合ドナー、または、水素結合アクセプターとならなければ、十分な形態保持性を発現できる材料ではなかった。また、水素結合が不十分な場合、該ポリマー量を増やすことによって、形態保持性を発現することもできるが、重合硬化性を有していないため、硬化物の機械的物性が低下した。本発明は、従来技術が抱える上記の課題を解決すべくなされたものであって、その目的とするところは、ペーストの形態保持性とシリンジ等の容器からの押し出し性を両立した取り扱い性が良好な歯科用硬化性組成物を提供することにある。本発明はまた、ペーストの形態保持性とシリンジ等の容器からの押し出し性を両立した取り扱い性が良好なコンポジットレジンを提供することを目的とする。即ち、本発明の要旨は、1重合性単量体A、充填材B、ポリグリセリン脂肪酸エステルC及び重合開始剤Dを含む歯科用硬化性組成物であって、前記ポリグリセリン脂肪酸エステルCの平均分子量が2000~4000であることを特徴とする歯科用硬化性組成物;並びに2前記1に記載の歯科用硬化性組成物を用いたコンポジットレジン;に関するものである。本発明によれば、ペーストの形態保持性とシリンジ等の容器からの押し出し性を両立した取り扱い性が良好な歯科用硬化性組成物が得られる。本発明の歯科用硬化性組成物は、特にコンポジットレジンとして好適に用いることができ、当該コンポジットレジンは、ペーストの形態保持性とシリンジ等の容器からの押し出し性を両立した取り扱い性が良好なコンポジットレジンとなる。重合性単量体A本発明で用いられる重合性単量体Aは、歯科用組成物に使用される公知の重合性単量体が何ら制限無く用いられるが、一般には、ラジカル重合性単量体が好適に用いられる。重合性単量体Aにおけるラジカル重合性単量体の具体例としては、α-シアノアクリル酸、メタアクリル酸、α-ハロゲン化アクリル酸、クロトン酸、桂皮酸、ソルビン酸、マレイン酸、イタコン酸などの有機酸のエステル類、メタアクリルアミド、メタアクリルアミド誘導体、ビニルエステル類、ビニルエーテル類、モノ-N-ビニル誘導体、スチレン誘導体などが挙げられる。これらの中では、メタアクリル酸エステルが好ましい。なお、本発明においてメタアクリルの表記は、メタクリルとアクリルの両者を包含する意味で用いられる。メタアクリル酸エステル系の重合性単量体の例を以下に示す。I一官能性メタアクリレートメチルメタアクリレート、イソブチルメタアクリレート、ベンジルメタアクリレート、ラウリルメタアクリレート、2-N,N-ジメチルアミノエチルメタアクリレート、2,3-ジブロモプロピルメタアクリレート、2-ヒドロキシエチルメタアクリレート、6-ヒドロキシヘキシルメタアクリレート、10-ヒドロキシデシルメタアクリレート、プロピレングリコールモノメタアクリレート、グリセリンモノメタアクリレート、エリトリトールモノメタアクリレート、N-メチロールメタアクリルアミド、N-ヒドロキシエチルメタアクリルアミド、N-ジヒドロキシエチルメタアクリルアミド、メタアクリロイルオキシドデシルピリジニウムブロマイド、メタアクリロイルオキシドデシルピリジニウムクロライド、メタアクリロイルオキシヘキサデシルピリジニウムクロライド、メタアクリロイルオキシデシルアンモニウムクロライドなどが挙げられる。II二官能性メタアクリレートエチレングリコールジメタアクリレート、トリエチレングリコールジメタアクリレート、プロピレングリコールジメタアクリレート、ネオペンチルグリコールジメタアクリレート、1,6-ヘキサンジオールジメタアクリレート、1,10-デカンジオールジメタアクリレート、ビスフェノールAジグリシジルメタアクリレート2,2-ビス[4-3-メタアクリロイルオキシ-2-ヒドロキシプロポキシフェニル]プロパン、通称BisGMA、2,2-ビス4-メタアクリロイルオキシエトキシフェニルプロパン、2,2-ビス4-メタアクリロイルオキシポリエトキシフェニルプロパン、2,2-ビス[4-3-メタアクリロイルオキシ-2-ヒドロキシプロポキシフェニル]プロパン、1,2-ビス3-メタアクリロイルオキシ-2-ヒドロキシプロポキシエタン、ペンタエリトリトールジメタアクリレート、[2,2,4-トリメチルヘキサメチレンビス2-カルバモイルオキシエチル]ジメタクリレート通称UDMAなどが挙げられる。III三官能性以上のメタアクリレートトリメチロールプロパントリメタアクリレート、トリメチロールエタントリメタアクリレート、テトラメチロールメタントリメタアクリレート、ペンタエリスリトールテトラメタアクリレート、ジペンタエリスリトールヘキサメタアクリレート、N,N’-2,2,4-トリメチルヘキサメチレンビス2-アミノカルボキシプロパン-1,3-ジオールテトラメタクリレート、1,7-ジアクリロイルオキシ-2,2,6,6-テトラアクリロイルオキシメチル-4-オキシヘプタンなどが挙げられる。前記重合性単量体は、いずれも、それぞれ単独で又は2種以上を混合して用いることができる。なお、歯質、金属、セラミックスなどに対する接着性を向上させる場合、本発明の歯科用硬化性組成物には、これらの被着体に対する接着性を付与する機能性モノマーを重合性単量体として含有させることが好ましい場合がある。機能性モノマーとして、例えば、2-メタアクリロイルオキシエチルジハイドロジェンホスフェート、10-メタアクリロイルオキシデシルジハイドロジェンホスフェート、2-メタアクリロイルオキシエチルフェニルハイドロジェンホスフェートなどのリン酸基を有するモノマー、及び11-メタアクリロイルオキシ-1,1-ウンデカンジカルボン酸、4-メタアクリロイルオキシエトキシカルボニルフタル酸などのカルボン酸基を有するモノマーは、歯質や卑金属に対して優れた接着性を呈するので好ましい。また、機能性モノマーとして、例えば、10-メルカプトデシルメタアクリレート、6-4-ビニルベンジル-n-プロピルアミノ-1,3,5-トリアジン-2,4-ジチオン、特開平10-1473号公報に記載のチオウラシル誘導体や特開平11-92461号公報に記載の硫黄元素を有する化合物は、貴金属に対して優れた接着性を呈するので、好ましい。さらに、機能性モノマーとして、例えば、γ-メタクリロキシプロピルトリメトキシシランなどのシランカップリング剤は、セラミックス、陶材、歯科用コンポジットレジンへの接着に効果的である。ただし、本発明の歯科用硬化性組成物に、歯質に対する接着性を付与する機能性モノマーを重合性単量体として含有させた場合、ペーストが硬くなり、シリンジ容器からの押し出し性が低下する傾向が見られる。歯質に対する接着性を付与する機能性モノマーとして、例えば、2-メタアクリロイルオキシエチルジハイドロジェンホスフェート、10-メタアクリロイルオキシデシルジハイドロジェンホスフェート、2-メタアクリロイルオキシエチルフェニルハイドロジェンホスフェートなどのリン酸基を有するモノマー、及び11-メタアクリロイルオキシ-1,1-ウンデカンジカルボン酸、4-メタアクリロイルオキシエトキシカルボニルフタル酸などのカルボン酸基を有するモノマーが挙げられる。重合性単量体Aの含有量としては、組成物のハンドリング性および硬化物の機械的強度の観点から、充填材B100重量部に対して、5~100重量部が好ましく、8~60重量部がより好ましい。充填材B本発明に用いられる充填材Bは、歯科用途に用いられる公知の充填材に採用される素材、好ましくは無機充填材を使用できる。充填材Bは、組成物の硬化物の機械的強度、研磨性、ペーストの操作性が得られやすいことから、平均粒子径が0.1~1μmである非凝集の無機充填材B-Iを含むことが好ましい。ペーストのベタツキの抑制や硬化物の機械的強度を確保する観点から、平均粒子径は0.1μm以上であることが好ましく、硬化物の研磨性を確保する観点から、平均粒子径は1μm以下であることが好ましい。硬化物の機械的強度、研磨性、ペーストの操作性の観点から、無機充填材B-Iの平均粒子径は、0.2~0.7μmがより好ましく、0.2~0.4μmがさらに好ましい。非凝集の無機充填材B-Iの量としては、所定の効果が得られる限り特に限定されないが、例えば、当該無機充填材B-Iが無機充填材Bの10~100重量を占めることが好ましく、40~100重量を占めることがより好ましく、60~100重量を占めることがさらに好ましい。無機充填材B-Iは、平均粒子径が0.1~1μmである非凝集の無機充填材であればなんら制限なく用いられる。当該無機充填材としては、各種ガラス類シリカを主成分とし、必要に応じ、重金属、ホウ素、アルミニウム等の酸化物を含有するものが挙げられる。例えば、溶融シリカ、石英、ソーダライムシリカガラス、Eガラス、ストロンチウムボロアルミノシリケートガラスGM27884、8235、ショット社製;Ray-SorbE2000、Ray-SorbE3000、SpecialtyGlass社製、ストロンチウムボロシリケートガラスRay-SorbE4000、SpecialtyGlass社製、ランタンガラスセラミックスGM31684、ショット社製等の歯科用ガラス粉末が該当する。上記の各種ガラス類に加えて、各種セラミック類、シリカ-チタニア及びシリカ-ジルコニア等の複合酸化物、カオリン、粘土鉱物モンモリロナイト等、マイカ、フッ化イッテルビウム、フッ化イットリウム、リン酸カルシウム、硫酸バリウム、二酸化ジルコニウム、二酸化チタン、ヒドロキシアパタイト等も、無機充填材B-Iに包含される。但し、イオン溶出性フィラーは経時的な強度の低下があるため好ましくない。これらは、それぞれ単独で又は2種以上を混合して用いることができる。充填材Bは十分な研磨性、機械的物性を有しながら、さらに良好なペーストの取り扱い性を付与するために、上述の無機充填材B-Iの以外の無機充填材を含んでいても良い。当該無機充填材としては、歯科用硬化性組成物に使用される公知の無機充填材がなんら制限なく使用される。好ましくは、凝集した粒子であり、例えば、シリカゾルスノーテックスシリーズ;日産化学製、カタロイドシリーズ;日揮触媒化成社製、ジルコニアゾルナノユースシリーズ;日産化学製を凝集させて得られる粒子等が挙げられる。充填材Bは、重合性単量体と組み合わせて歯科用組成物に用いることから、該充填材と重合性単量体との親和性を改善したり、該充填材と重合性単量体との化学結合性を高めて硬化物の機械的強度を向上させるために、予め表面処理剤で表面処理を施しておくことが望ましい。表面処理を施す場合、充填材Bの平均粒子径としては、表面処理後の平均粒子径が測定対象となる。かかる表面処理剤としては、有機ケイ素化合物、有機チタン化合物、有機ジルコニウム化合物、及び有機アルミニウム化合物からなる群より選ばれる少なくとも1種の有機金属化合物を用いることができる。有機金属化合物を2種以上使用する場合は、2種以上の金属化合物の混合物の表面処理層としてもよいし、複数の有機金属化合物層が積層した複層構造の表面処理層としてもよい。有機ケイ素化合物としては、R1nSiX4nで表される化合物が挙げられる式中、R1は、炭素数1~12の置換又は無置換の炭化水素基であり、Xは炭素数1~4のアルコキシ基、ヒドロキシル基、ハロゲン原子又は水素原子を示し、nは、0~3の整数である。R1及びXが複数ある場合にはそれぞれ、同一でも異なっていてもよい。具体的には、例えば、メチルトリメトキシシラン、ジメチルジメトキシシラン、フェニルトリメトキシシラン、ジフェニルジメトキシシラン、メチルトリエトキシシラン、ジメチルジエトキシシラン、フェニルトリエトキシシラン、ジフェニルジエトキシシラン、イソブチルトリメトキシシラン、ビニルトリメトキシシラン、ビニルトリエトキシシラン、ビニルトリスβメトキシエトキシシラン、3,3,3-トリフルオロプロピルトリメトキシシラン、メチル-3,3,3-トリフルオロプロピルジメトキシシラン、β-3,4エポキシシクロヘキシルエチルトリメトキシシラン、γ-グリシドキシプロピルトリメトキシシラン、γ-グリシドキシプロピルメチルジエトキシシラン、γ-グリシドキシプロピルトリエトキシシラン、γ-メタクリロキシプロピルメチルジメトキシシラン、γ-メタクリロキシプロピルメチルジエトキシシラン、N-βアミノエチルγ-アミノプロピルメチルジメトキシシラン、N-βアミノエチルγ-アミノプロピルトリメトキシシラン、N-βアミノエチルγ-アミノプロピルトリエトキシシラン、γ-アミノプロピルトリメトキシシラン、γ-アミノプロピルトリエトキシシラン、N-フェニル-γ-アミノプロピルトリメトキシシラン、γ-メルカプトプロピルトリメトキシシラン、トリメチルシラノール、メチルトリクロロシラン、メチルジクロロシラン、ジメチルジクロロシラン、トリメチルクロロシラン、フェニルトリクロロシラン、ジフェニルジクロロシラン、ビニルトリクロロシラン、トリメチルブロモシラン、ジエチルシラン、ビニルトリアセトキシシラン、ω-メタアクリロキシアルキルトリメトキシシランメタアクリロキシ基とケイ素原子との間の炭素数:3~12、例、γ-メタクリロキシプロピルトリメトキシシラン等、ω-メタアクリロキシアルキルトリエトキシシランメタアクリロキシ基とケイ素原子との間の炭素数:3~12、例、γ-メタクリロキシプロピルトリエトキシシラン等等が挙げられる。この中でも、重合性単量体Aと共重合し得る官能基を有するカップリング剤、例えばω-メタアクリロキシアルキルトリメトキシシランメタアクリロキシ基とケイ素原子との間の炭素数:3~12、ω-メタアクリロキシアルキルトリエトキシシランメタアクリロキシ基とケイ素原子との間の炭素数:3~12、ビニルトリメトキシシラン、ビニルトリエトキシシラン、ビニルトリアセトキシシラン、γ-グリシドキシプロピルトリメトキシシラン等が特に好ましく用いられる。有機チタン化合物としては、例えば、テトラメチルチタネート、テトライソプロピルチタネート、テトラn-ブチルチタネート、ブチルチタネートダイマー、テトラ2-エチルヘキシルチタネート等が挙げられる。有機ジルコニウム化合物としては、例えば、ジルコニウムイソプロポキシド、ジルコニウムn-ブトキシド、ジルコニウムアセチルアセトネート、ジルコニルアセテート等が挙げられる。有機アルミニウム化合物としては、例えば、アルミニウムアセチルアセトネート、アルミニウム有機酸塩キレート化合物等が挙げられる。ポリグリセリン脂肪酸エステルC本発明に用いられるポリグリセリン脂肪酸エステルCは、平均分子量2000~4000の公知のものが使用される。ポリグリセリン脂肪酸エステルCの平均分子量に関して、2000~3800のものが好ましい。かかるポリグリセリン脂肪酸エステルCとしては、グリセリンの平均重合度が2~10のものが好ましい。さらに、ポリグリセリン脂肪酸エステルCの脂肪酸の炭素数が8~22のものが好ましい。さらに、ポリグリセリン脂肪酸エステルCのエステル化度としては、50以上であることが好ましい。本発明に用いられる好ましいポリグリセリン脂肪酸エステルの具体例としては、ペンタオレイン酸デカグリセリル、ペンタステアリン酸デカグリセリル、ペンタリノール酸デカグリセリル、ペンタリシノール酸デカグリセリル、ペンタエルカ酸デカグリセリル、ヘプタラウリン酸デカグリセリル、ヘプタミリスチン酸デカグリセリル、ヘプタパルミチン酸デカグリセリル、ヘプタステアリン酸デカグリセリル、ヘプタオレイン酸デカグリセリル、ヘプタリノール酸デカグリセリル、ヘプタリシノール酸デカグリセリル、ヘプタエルカ酸デカグリセリル、オクタエルカ酸デカグリセリル、デカカプリン酸デカグリセリル、デカラウリン酸デカグリセリル、デカミリスチン酸デカグリセリル、デカパルミチン酸デカグリセリル、デカステアリン酸デカグリセリル、デカオレイン酸デカグリセリル、デカリノール酸デカグリセリル、デカリシノール酸デカグリセリル、等のポリグリセリン脂肪酸エステル等が挙げられる。上記ポリグリセリン脂肪酸エステルCは、単独で又は2種以上を混合して用いることができる。ポリグリセリン脂肪酸エステルCの含有量としては、ペーストの形態保持性および容器からの押出し性の観点から、充填材B100重量部に対して、0.1~5重量部が好ましく、0.5~2.0重量部がより好ましく、0.5~1.5重量部がさらに好ましい。重合開始剤D本発明に用いられる重合開始剤Dは、一般工業界で使用されている重合開始剤から選択して使用でき、中でも歯科用途に用いられている重合開始剤が好ましく用いられる。特に、光重合及び化学重合の重合開始剤が、単独で又は2種以上適宜組み合わせて使用される。光重合開始剤としては、ビスアシルホスフィンオキサイド類、水溶性アシルホスフィンオキサイド類、チオキサントン類又はチオキサントン類の第4級アンモニウム塩、ケタール類、α-ジケトン類、クマリン類、アントラキノン類、ベンゾインアルキルエーテル化合物類、α-アミノケトン系化合物などが挙げられる。上記光重合開始剤として用いられるビスアシルホスフィンオキサイド類のうち、アシルフォスフィンオキサイド類としては、2,4,6-トリメチルベンゾイルジフェニルホスフィンオキサイド、2,6-ジメトキシベンゾイルジフェニルホスフィンオキサイド、2,6-ジクロロベンゾイルジフェニルホスフィンオキサイド、2,4,6-トリメチルベンゾイルメトキシフェニルホスフィンオキサイド、2,4,6-トリメチルベンゾイルエトキシフェニルホスフィンオキサイド、2,3,5,6-テトラメチルベンゾイルジフェニルホスフィンオキサイド、ベンゾイルジ-2,6-ジメチルフェニルホスホネートなどが挙げられる。ビスアシルフォスフィンオキサイド類としては、ビス-2,6-ジクロロベンゾイルフェニルフォスフィンオキサイド、ビス-2,6-ジクロロベンゾイル-2,5-ジメチルフェニルフォスフィンオキサイド、ビス-2,6-ジクロロベンゾイル-4-プロピルフェニルフォスフィンオキサイド、ビス-2,6-ジクロロベンゾイル-1-ナフチルフォスフィンオキサイド、ビス-2,6-ジメトキシベンゾイルフェニルフォスフィンオキサイド、ビス-2,6-ジメトキシベンゾイル-2,4,4-トリメチルペンチルフォスフィンオキサイド、ビス-2,6-ジメトキシベンゾイル-2,5-ジメチルフェニルフォスフィンオキサイド、ビス-2,4,6-トリメチルベンゾイルフェニルフォスフィンオキサイド、2,5,6-トリメチルベンゾイル-2,4,4-トリメチルペンチルフォスフィンオキサイドなどが挙げられる。上記光重合開始剤として用いられる水溶性アシルフォスフィンオキサイド類は、アシルフォスフィンオキサイド分子内にアルカリ金属イオン、アルカリ土類金属イオン、ピリジニウムイオン又はアンモニウムイオンを有することが好ましい。例えば、水溶性アシルフォスフィンオキサイド類は、欧州特許第0009348号明細書又は特開昭57-197289号公報に開示されている方法により合成することができる。上記水溶性アシルフォスフィンオキサイド類の具体例としては、モノメチルアセチルフォスフォネートナトリウム、モノメチル1-オキソプロピルフォスフォネートナトリウム、モノメチルベンゾイルフォスフォネートナトリウム、モノメチル1-オキソブチルフォスフォネートナトリウム、モノメチル2-メチル-1-オキソプロピルフォスフォネートナトリウム、アセチルフォスフォネートナトリウム、モノメチルアセチルフォスフォネートナトリウム、アセチルメチルフォスフォネートナトリウム、メチル4-ヒドロキシメトキシフォスフィニル-4-オキソブタノエートナトリウム塩、メチル-4-オキソフォスフォノブタノエートモノナトリウ厶塩、アセチルフェニールフォスフィネートナトリウム塩、1-オキソプロピルペンチルフォスフィネートナトリウム、メチル-4-ヒドロキシペンチルフォスフィニル-4-オキソブタノエートナトリウム塩、アセチルペンチルフォスフィネートナトリウム、アセチルエチルフォスフィネートナトリウム、メチル1,1-ジメチルメチルフォスフィネートナトリウム、1,1-ジエトキシエチルメチルフォスフィネートナトリウム、1,1-ジエトキシエチルメチルフォスフィネートナトリウム、メチル-4-ヒドロキシメチルフォスフィニル-4-オキソブタノエートリチウム塩、4-ヒドロキシメチルフォスフィニル-4-オキソブタノイックアシッドジリチウム塩、メチル2-メチル-1,3-ジオキソラン-2-イルフォスフィネートナトリウム塩、メチル2-メチル-1,3-チアゾリディン-2-イルフォスフォナイトナトリウム塩、2-メチルパーヒドロ-1,3-ディアジン-2-イルフォスフォナイトナトリウム塩、アセチルフォスフィネートナトリウム塩、1,1-ジエトキシエチルフォスフォナイトナトリウム塩、1,1-ジエトキシエチルメチルフォスフォナイトナトリウム塩、メチル2-メチルオキサチオラン-2-イルフォスフィネートナトリウム塩、メチル2,4,5-トリメチル-1,3-ジオキソラン-2-イルフォスフィネートナトリウム塩、メチル1,1-プロポキシエチルフォスフィネートナトリウム塩、1-メトキシビニルメチルフォスフィネートナトリウム塩、1-エチルチオビニルメチルフォスフィネートナトリウム塩、メチル2-メチルパーヒドロ-1,3-ジアジン-2-イルフォスフィネートナトリウム塩、メチル2-メチルパーヒドロ-1,3-チアジン-2-イルフォスフィネートナトリウム塩、メチル2-メチル-1,3-ジアゾリジン-2-イルフォスフィネートナトリウム塩、メチル2-メチル-1,3-チアゾリジン-2-イルフォスフィネートナトリウム塩、2,2-ジシアノ-1-メチルエチニルフォスフィネートナトリウム塩、アセチルメチルフォスフィネートオキシムナトリウ厶塩、アセチルメチルフォスフィネート-O-ベンジルオキシムナトリウム塩、1-[N-エトキシイミノエチル]メチルフォスフィネートナトリウム塩、メチル1-フェニルイミノエチルフォスフィネートナトリウム塩、メチル1-フェニルヒドラゾンエチルフォスフィネートナトリウム塩、[1-2,4-ジニトロフェニルヒドラゾノエチル]メチルフォスフィネートナトリウム塩、アセチルメチルフォスフィネートセミカルバゾンナトリウム塩、1-シアノ-1-ヒドロキシエチルメチルフォスフィネートナトリウム塩、ジメトキシメチルメチルフォスフィネートナトリウム塩、フォーミルメチルフォスフィネートナトリウム塩、1,1-ジメトキシプロピルメチルフォスフィネートナトリウム塩、メチル1-オキソプロピルフォスフィネートナトリウム塩、1,1-ジメトキシプロピルメチルフォスフィネートドデシルグアニジン塩、1,1-ジメトキシプロピルメチルフォスフィネートイソプロピルアミン塩、アセチルメチルフォスフィネートチオセミカルバゾンナトリウム塩、1,3,5-トリブチル-4-メチルアミノ-1,2,4-トリアゾリウム1,1-ジメトキシエチル-メチルフォスフィネート、1-ブチル-4-ブチルアミノメチルアミノ-3,5-ジプロピル-1,2,4-トリアゾリウム1,1-ジメトキシエチル-メチルフォスフィネート、2,4,6-トリメチルベンゾイルフェニルフォスフィンオキサイドナトリウム塩、2,4,6-トリメチルベンゾイルフェニルフォスフィンオキサイドカリウム塩、2,4,6-トリメチルベンゾイルフェニルフォスフィンオキサイドのアンモニウム塩などが挙げられる。さらに、特開2000-159621号公報に記載されている化合物も挙げられる。これらビスアシルフォスフィンオキサイド類及び水溶性アシルフォスフィンオキサイド類の中でも、2,4,6-トリメチルベンゾイルジフェニルフォスフィンオキサイド、2,4,6-トリメチルベンゾイルメトキシフェニルフォスフィンオキサイド、ビス2,4,6-トリメチルベンゾイルフェニルフォスフィンオキサイド及び2,4,6-トリメチルベンゾイルフェニルフォスフィンオキサイドナトリウム塩が特に好ましい。上記光重合開始剤として用いられるチオキサントン類又はチオキサントン類の第4級アンモニウム塩としては、例えば、チオキサントン、2-クロルチオキサンセン-9-オン、2-ヒドロキシ-3-9-オキシ-9H-チオキサンテン-4-イルオキシ-N,N,N-トリメチル-プロパンアミニウムクロライド、2-ヒドロキシ-3-1-メチル-9-オキシ-9H-チオキサンテン-4-イルオキシ-N,N,N-トリメチル-プロパンアミニウムクロライド、2-ヒドロキシ-3-9-オキソ-9H-チオキサンテン-2-イルオキシ-N,N,N-トリメチル-プロパンアミニウムクロライド、2-ヒドロキシ-3-3,4-ジメチル-9-オキソ-9H-チオキサンテン-2-イルオキシ-N,N,N-トリメチル-1-プロパンアミニウムクロライド、2-ヒドロキシ-3-3,4-ジメチル-9H-チオキサンテン-2-イルオキシ-N,N,N-トリメチル-1-プロパンアミニウムクロライド、2-ヒドロキシ-3-1,3,4-トリメチル-9-オキソ-9H-チオキサンテン-2-イルオキシ-N,N,N-トリメチル-1-プロパンアミニウムクロライドなどが使用できる。これらチオキサントン類又はチオキサントン類の第4級アンモニウム塩の中でも、特に好適なチオキサントン類は、2-クロルチオキサンセン-9-オンであり、特に好適なチオキサントン類の第4級アンモニウ厶塩は、2-ヒドロキシ-3-3,4-ジメチル-9H-チオキサンテン-2-イルオキシ-N,N,N-トリメチル-1-プロパンアミニウムクロライドである。上記光重合開始剤として用いられるケタール類の例としては、ベンジルジメチルケタール、ベンジルジエチルケタール等が挙げられる。上記光重合開始剤として用いられるα-ジケトン類としては、例えば、ジアセチル、ジベンジル、カンファーキノン、2,3-ペンタジオン、2,3-オクタジオン、9,10-フェナンスレンキノン、4,4’-オキシベンジル、アセナフテンキノン等が挙げられる。この中でも、可視光域に極大吸収波長を有している観点から、カンファーキノンが特に好ましい。上記光重合開始剤として用いられるクマリン化合物の例としては、3,3’-カルボニルビス7-ジエチルアミノクマリン、3-4-メトキシベンゾイルクマリン、3-チェノイルクマリン、3-ベンゾイル-5,7-ジメトキシクマリン、3-ベンゾイル-7-メトキシクマリン、3-ベンゾイル-6-メトキシクマリン、3-ベンゾイル-8-メトキシクマリン、3-ベンゾイルクマリン、7-メトキシ-3-p-ニトロベンゾイルクマリン、3-p-ニトロベンゾイルクマリン、3,5-カルボニルビス7-メトキシクマリン、3-ベンゾイル-6-ブロモクマリン、3,3’-カルボニルビスクマリン、3-ベンゾイル-7-ジメチルアミノクマリン、3-ベンゾイルベンゾ[f]クマリン、3-カルボキシクマリン、3-カルボキシ-7-メトキシクマリン、3-エトキシカルボニル-6-メトキシクマリン、3-エトキシカルボニル-8-メトキシクマリン、3-アセチルベンゾ[f]クマリン、7-メトキシ-3-p-ニトロベンゾイルクマリン、3-p-ニトロベンゾイルクマリン、3-ベンゾイル-6-ニトロクマリン、3-ベンゾイル-7-ジエチルアミノクマリン、7-ジメチルアミノ-3-4-メトキシベンゾイルクマリン、7-ジエチルアミノ-3-4-メトキシベンゾイルクマリン、7-ジエチルアミノ-3-4-ジエチルアミノクマリン、7-メトキシ-3-4-メトキシベンゾイルクマリン、3-4-ニトロベンゾイルベンゾ[f]クマリン、3-4-エトキシシンナモイル-7-メトキシクマリン、3-4-ジメチルアミノシンナモイルクマリン、3-4-ジフェニルアミノシンナモイルクマリン、3-[3-ジメチルベンゾチアゾール-2-イリデンアセチル]クマリン、3-[1-メチルナフト[1,2-d]チアゾール-2-イリデンアセチル]クマリン、3,3’-カルボニルビス6-メトキシクマリン、3,3’-カルボニルビス7-アセトキシクマリン、3,3’-カルボニルビス7-ジメチルアミノクマリン、3-2-ベンゾチアゾイル-7-ジエチルアミノクマリン、3-2-ベンゾチアゾイル-7-ジブチルアミノクマリン、3-2-ベンゾイミダゾイル-7-ジエチルアミノクマリン、3-2-ベンゾチアゾイル-7-ジオクチルアミノクマリン、3-アセチル-7-ジメチルアミノクマリン、3,3’-カルボニルビス7-ジブチルアミノクマリン、3,3’-カルボニル-7-ジエチルアミノクマリン-7’-ビスブトキシエチルアミノクマリン、10-[3-[4-ジメチルアミノフェニル]-1-オキソ-2-プロペニル]-2,3,6,7-1,1,7,7-テトラメチル1H,5H,11H-[1]ベンゾピラノ[6,7,8-ij]キノリジン-11-オン、10-2-ベンゾチアゾイル-2,3,6、7-テトラヒドロ-1,1,7,7-テトラメチル1H,5H,11H-[1]ベンゾピラノ[6,7,8-ij]キノリジン-11-オン等の特開平9-3109号公報、特開平10-245525号公報に記載されている化合物が挙げられる。上述のクマリン化合物の中でも、特に、3,3’-カルボニルビス7-ジエチルアミノクマリン及び3,3’-カルボニルビス7-ジブチルアミノクマリンが好適である。上記光重合開始剤として用いられるアントラキノン類の例としては、アントラキノン、1-クロロアントラキノン、2-クロロアントラキノン、1-ブロモアントラキノン、1,2-ベンズアントラキノン、1-メチルアントラキノン、2-エチルアントラキノン、1-ヒドロキシアントラキノンなどが挙げられる。上記光重合開始剤として用いられるベンゾインアルキルエーテル類の例としては、ベンゾインメチルエーテル、ベンゾインエチルエーテル、ベンゾインイソプロピルエーテル、ベンゾインイソブチルエーテルなどが挙げられる。上記光重合開始剤として用いられるα-アミノケトン類の例としては、2-メチル-1-[4-メチルチオフェニル]-2-モルフォリノプロパン-1-オン等が挙げられる。これらの光重合開始剤の中でも、ビスアシルフォスフィンオキサイド類及びその塩、α-ジケトン類、及びクマリン化合物からなる群から選択される少なくとも1種を用いることが好ましい。これにより、可視及び近紫外領域での光硬化性に優れ、ハロゲンランプ、発光ダイオードLED、キセノンランプのいずれの光源を用いても十分な光硬化性を示す組成物が得られる。本発明に用いられる重合開始剤Dのうち化学重合開始剤としては、有機過酸化物が好ましく用いられる。上記の化学重合開始剤に使用される有機過酸化物は特に限定されず、公知のものを使用することができる。代表的な有機過酸化物としては、ケトンパーオキサイド、ハイドロパーオキサイド、ジアシルパーオキサイド、ジアルキルパーオキサイド、パーオキシケタール、パーオキシエステル、パーオキシジカーボネート等が挙げられる。上記化学重合開始剤として用いられるケトンパーオキサイドとしては、メチルエチルケトンパーオキサイド、メチルイソブチルケトンパーオキサイド、メチルシクロヘキサノンパーオキサイド及びシクロヘキサノンパーオキサイド等が挙げられる。上記化学重合開始剤として用いられるハイドロパーオキサイドとしては、2,5-ジメチルヘキサン-2,5-ジハイドロパーオキサイド、ジイソプロピルベンゼンハイドロパーオキサイド、クメンハイドロパーオキサイド、t-ブチルハイドロパーオキサイド及び1,1,3,3-テトラメチルブチルハイドロパーオキサイド等が挙げられる。上記化学重合開始剤として用いられるジアシルパーオキサイドとしては、アセチルパーオキサイド、イソブチリルパーオキサイド、ベンゾイルパーオキサイド、デカノイルパーオキサイド、3,5,5-トリメチルヘキサノイルパーオキサイド、2,4-ジクロロベンゾイルパーオキサイド及びラウロイルパーオキサイド等が挙げられる。上記化学重合開始剤として用いられるジアルキルパーオキサイドとしては、ジ-t-ブチルパーオキサイド、ジクミルパーオキサイド、t-ブチルクミルパーオキサイド、2,5-ジメチル-2,5-ジt-ブチルパーオキシヘキサン、1,3-ビスt-ブチルパーオキシイソプロピルベンゼン及び2,5-ジメチル-2,5-ジt-ブチルパーオキシ-3-ヘキシン等が挙げられる。上記化学重合開始剤として用いられるパーオキシケタールとしては、1,1-ビスt-ブチルパーオキシ-3,3,5-トリメチルシクロヘキサン、1,1-ビスt-ブチルパーオキシシクロヘキサン、2,2-ビスt-ブチルパーオキシブタン、2,2-ビスt-ブチルパーオキシオクタン及び4,4-ビスt-ブチルパーオキシバレリックアシッド-n-ブチルエステル等が挙げられる。上記化学重合開始剤として用いられるパーオキシエステルとしては、α-クミルパーオキシネオデカノエート、t-ブチルパーオキシネオデカノエート、t-ブチルパーオキシピバレート、2,2,4-トリメチルペンチルパーオキシ-2-エチルヘキサノエート、t-アミルパーオキシ-2-エチルヘキサノエート、t-ブチルパーオキシ-2-エチルヘキサノエート、ジ-t-ブチルパーオキシイソフタレート、ジ-t-ブチルパーオキシヘキサヒドロテレフタラート、t-ブチルパーオキシ-3,3,5-トリメチルヘキサノエート、t-ブチルパーオキシアセテート、t-ブチルパーオキシベンゾエート及びt-ブチルパーオキシマレリックアシッド等が挙げられる。上記化学重合開始剤として用いられるパーオキシジカーボネートとしては、ジ-3-メトキシパーオキシジカーボネート、ジ-2-エチルヘキシルパーオキシジカーボネート、ビス4-t-ブチルシクロヘキシルパーオキシジカーボネート、ジイソプロピルパーオキシジカーボネート、ジ-n-プロピルパーオキシジカーボネート、ジ-2-エトキシエチルパーオキシジカーボネート及びジアリルパーオキシジカーボネート等が挙げられる。これらの有機過酸化物の中でも、安全性、保存安定性及びラジカル生成能力の総合的なバランスから、ジアシルパーオキサイドが好ましく用いられ、その中でもベンゾイルパーオキサイドが特に好ましく用いられる。本発明に用いられる重合開始剤Dの含有量は特に限定されないが、得られる組成物の硬化性等の観点からは、重合性単量体成分の全量100重量部に対して、重合開始剤Dが0.001~30重量部含有されることが好ましい。重合を十分に進行させ、接着力を十分に確保する観点から、重合開始剤Dの含有量は0.001重量部以上が好ましく、より好適には0.05重量部以上、さらに好適には0.1重量部以上である。一方、組成物からの析出を抑制し、接着力を十分に確保する観点から、重合開始剤Dの含有量は30重量部以下が好ましく、より好適には20重量部以下、さらに好適には15重量部以下、最も好適には10重量部以下である。前記重合性単量体A、前記充填材B、前記ポリグリセリン脂肪酸エステルC及び前記重合開始剤Dの、歯科用硬化性組成物中の含有量の合計としては、例えば、85~100重量が好ましく、90~100重量がより好ましい。重合促進剤E本発明の組成物は、重合促進剤Eを含むことが好ましい。本発明に用いられる重合促進剤Eとしては、アミン類、スルフィン酸及びその塩、ボレート化合物、バルビツール酸誘導体、トリアジン化合物、銅化合物、スズ化合物、バナジウム化合物、ハロゲン化合物、アルデヒド類、チオール化合物、亜硫酸塩、亜硫酸水素塩、チオ尿素化合物などが挙げられる。重合促進剤Eとして用いられるアミン類は、脂肪族アミン及び芳香族アミンに分けられる。脂肪族アミンとしては、例えば、n-ブチルアミン、n-ヘキシルアミン、n-オクチルアミン等の第1級脂肪族アミン;ジイソプロピルアミン、ジブチルアミン、N-メチルエタノールアミン等の第2級脂肪族アミン;N-メチルジエタノールアミン、N-エチルジエタノールアミン、N-n-ブチルジエタノールアミン、N-ラウリルジエタノールアミン、2-ジメチルアミノエチルメタクリレート、N-メチルジエタノールアミンジメタクリレート、N-エチルジエタノールアミンジメタクリレート、トリエタノールアミンモノメタクリレート、トリエタノールアミンジメタクリレート、トリエタノールアミントリメタクリレート、トリエタノールアミン、トリメチルアミン、トリエチルアミン、トリブチルアミン等の第3級脂肪族アミンなどが挙げられる。これらの中でも、組成物の硬化性及び保存安定性の観点から、第3級脂肪族アミンが好ましく、その中でもN-メチルジエタノールアミン及びトリエタノールアミンがより好ましく用いられる。また、芳香族アミンとしては、例えば、N,N-ビス2-ヒドロキシエチル-3,5-ジメチルアニリン、N,N-ジ2-ヒドロキシエチル-p-トルイジン、N,N-ビス2-ヒドロキシエチル-3,4-ジメチルアニリン、N,N-ビス2-ヒドロキシエチル-4-エチルアニリン、N,N-ビス2-ヒドロキシエチル-4-イソプロピルアニリン、N,N-ビス2-ヒドロキシエチル-4-t-ブチルアニリン、N,N-ビス2-ヒドロキシエチル-3,5-ジ-イソプロピルアニリン、N,N-ビス2-ヒドロキシエチル-3,5-ジ-t-ブチルアニリン、N,N-ジメチルアニリン、N,N-ジメチル-p-トルイジン、N,N-ジメチル-m-トルイジン、N,N-ジエチル-p-トルイジン、N,N-ジメチル-3,5-ジメチルアニリン、N,N-ジメチル-3,4-ジメチルアニリン、N,N-ジメチル-4-エチルアニリン、N,N-ジメチル-4-イソプロピルアニリン、N,N-ジメチル-4-t-ブチルアニリン、N,N-ジメチル-3,5-ジ-t-ブチルアニリン、4-N,N-ジメチルアミノ安息香酸エチルエステル、4-N,N-ジメチルアミノ安息香酸メチルエステル、N,N-ジメチルアミノ安息香酸n-ブトキシエチルエステル、4-N,N-ジメチルアミノ安息香酸2-メタクリロイルオキシエチルエステル、4-N,N-ジメチルアミノベンゾフェノン、4-ジメチルアミノ安息香酸ブチル等が挙げられる。これらの中でも、組成物に優れた硬化性を付与できる観点から、N,N-ジ2-ヒドロキシエチル-p-トルイジン、4-N,N-ジメチルアミノ安息香酸エチルエステル、N,N-ジメチルアミノ安息香酸n-ブトキシエチルエステル及び4-N,N-ジメチルアミノベンゾフェノンからなる群から選択される少なくとも1種が好ましく用いられる。重合促進剤Eとして用いられるスルフィン酸及びその塩としては、例えば、p-トルエンスルフィン酸、p-トルエンスルフィン酸ナトリウム、p-トルエンスルフィン酸カリウム、p-トルエンスルフィン酸リチウム、p-トルエンスルフィン酸カルシウム、ベンゼンスルフィン酸、ベンゼンスルフィン酸ナトリウム、ベンゼンスルフィン酸カリウム、ベンゼンスルフィン酸リチウム、ベンゼンスルフィン酸カルシウム、2,4,6-トリメチルベンゼンスルフィン酸、2,4,6-トリメチルベンゼンスルフィン酸ナトリウム、2,4,6-トリメチルベンゼンスルフィン酸カリウム、2,4,6-トリメチルベンゼンスルフィン酸リチウム、2,4,6-トリメチルベンゼンスルフィン酸カルシウム、2,4,6-トリエチルベンゼンスルフィン酸、2,4,6-トリエチルベンゼンスルフィン酸ナトリウム、2,4,6-トリエチルベンゼンスルフィン酸カリウム、2,4,6-トリエチルベンゼンスルフィン酸リチウム、2,4,6-トリエチルベンゼンスルフィン酸カルシウム、2,4,6-トリイソプロピルベンゼンスルフィン酸、2,4,6-トリイソプロピルベンゼンスルフィン酸ナトリウム、2,4,6-トリイソプロピルベンゼンスルフィン酸カリウム、2,4,6-トリイソプロピルベンゼンスルフィン酸リチウム、2,4,6-トリイソプロピルベンゼンスルフィン酸カルシウム等が挙げられ、ベンゼンスルフィン酸ナトリウム、p-トルエンスルフィン酸ナトリウム、2,4,6-トリイソプロピルベンゼンスルフィン酸ナトリウムが特に好ましい。重合促進剤Eとして用いられるボレート化合物は、好ましくはアリールボレート化合物である。好適に使用されるアリールボレート化合物を具体的に例示すると、1分子中に1個のアリール基を有するボレート化合物として、トリアルキルフェニルホウ素、トリアルキルp-クロロフェニルホウ素、トリアルキルp-フロロフェニルホウ素、トリアルキル3,5-ビストリフロロメチルフェニルホウ素、トリアルキル[3,5-ビス1,1,1,3,3,3-ヘキサフロロ-2-メトキシ-2-プロピルフェニル]ホウ素、トリアルキルp-ニトロフェニルホウ素、トリアルキルm-ニトロフェニルホウ素、トリアルキルp-ブチルフェニルホウ素、トリアルキルm-ブチルフェニルホウ素、トリアルキルp-ブチルオキシフェニルホウ素、トリアルキルm-ブチルオキシフェニルホウ素、トリアルキルp-オクチルオキシフェニルホウ素及びトリアルキルm-オクチルオキシフェニルホウ素アルキル基はn-ブチル基、n-オクチル基及びn-ドデシル基等からなる群から選択される少なくとも1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等を挙げることができる。また、1分子中に2個のアリール基を有するボレート化合物としては、ジアルキルジフェニルホウ素、ジアルキルジp-クロロフェニルホウ素、ジアルキルジp-フロロフェニルホウ素、ジアルキルジ3,5-ビストリフロロメチルフェニルホウ素、ジアルキルジ[3,5-ビス1,1,1,3,3,3-ヘキサフロロ-2-メトキシ-2-プロピルフェニル]ホウ素、ジアルキルジp-ニトロフェニルホウ素、ジアルキルジm-ニトロフェニルホウ素、ジアルキルジp-ブチルフェニルホウ素、ジアルキルジm-ブチルフェニルホウ素、ジアルキルジp-ブチルオキシフェニルホウ素、ジアルキルジm-ブチルオキシフェニルホウ素、ジアルキルジp-オクチルオキシフェニルホウ素及びジアルキルジm-オクチルオキシフェニルホウ素アルキル基はn-ブチル基、n-オクチル基及びn-ドデシル基等からなる群から選択される少なくとも1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩ブチルキノリニウム塩等が挙げられる。さらに、1分子中に3個のアリール基を有するボレート化合物としては、モノアルキルトリフェニルホウ素、モノアルキルトリp-クロロフェニルホウ素、モノアルキルトリp-フロロフェニルホウ素、モノアルキルトリ3,5-ビストリフロロメチルフェニルホウ素、モノアルキルトリ[3,5-ビス1,1,1,3,3,3-ヘキサフロロ-2-メトキシ-2-プロピルフェニル]ホウ素、モノアルキルトリp-ニトロフェニルホウ素、モノアルキルトリm-ニトロフェニルホウ素、モノアルキルトリp-ブチルフェニルホウ素、モノアルキルトリm-ブチルフェニルホウ素、モノアルキルトリp-ブチルオキシフェニルホウ素、モノアルキルトリm-ブチルオキシフェニルホウ素、モノアルキルトリp-オクチルオキシフェニルホウ素及びモノアルキルトリm-オクチルオキシフェニルホウ素アルキル基はn-ブチル基、n-オクチル基又はn-ドデシル基等から選択される1種であるのナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等が挙げられる。さらに1分子中に4個のアリール基を有するボレート化合物としては、テトラフェニルホウ素、テトラキスp-クロロフェニルホウ素、テトラキスp-フロロフェニルホウ素、テトラキス3,5-ビストリフロロメチルフェニルホウ素、テトラキス[3,5-ビス1,1,1,3,3,3-ヘキサフロロ-2-メトキシ-2-プロピルフェニル]ホウ素、テトラキスp-ニトロフェニルホウ素、テトラキスm-ニトロフェニルホウ素、テトラキスp-ブチルフェニルホウ素、テトラキスm-ブチルフェニルホウ素、テトラキスp-ブチルオキシフェニルホウ素、テトラキスm-ブチルオキシフェニルホウ素、テトラキスp-オクチルオキシフェニルホウ素、テトラキスm-オクチルオキシフェニルホウ素、p-フロロフェニルトリフェニルホウ素、3,5-ビストリフロロメチルフェニルトリフェニルホウ素、p-ニトロフェニルトリフェニルホウ素、m-ブチルオキシフェニルトリフェニルホウ素、p-ブチルオキシフェニルトリフェニルホウ素、m-オクチルオキシフェニルトリフェニルホウ素及びp-オクチルオキシフェニルトリフェニルホウ素のナトリウム塩、リチウム塩、カリウム塩、マグネシウム塩、テトラブチルアンモニウム塩、テトラメチルアンモニウム塩、テトラエチルアンモニウム塩、メチルピリジニウム塩、エチルピリジニウム塩、ブチルピリジニウム塩、メチルキノリニウム塩、エチルキノリニウム塩、ブチルキノリニウム塩等が挙げられる。これらアリールボレート化合物の中でも、保存安定性の観点から、1分子中に3個又は4個のアリール基を有するボレート化合物を用いることがより好ましい。また、これらアリールボレート化合物は1種又は2種以上を混合して用いることも可能である。重合促進剤Eとして用いられるバルビツール酸誘導体としては、バルビツール酸、1,3-ジメチルバルビツール酸、1,3-ジフェニルバルビツール酸、1,5-ジメチルバルビツール酸、5-ブチルバルビツール酸、5-エチルバルビツール酸、5-イソプロピルバルビツール酸、5-シクロヘキシルバルビツール酸、1,3,5-トリメチルバルビツール酸、1,3-ジメチル-5-エチルバルビツール酸、1,3-ジメチル-n-ブチルバルビツール酸、1,3-ジメチル-5-イソブチルバルビツール酸、1,3-ジメチルバルビツール酸、1,3-ジメチル-5-シクロペンチルバルビツール酸、1,3-ジメチル-5-シクロヘキシルバルビツール酸、1,3-ジメチル-5-フェニルバルビツール酸、1-シクロヘキシル-1-エチルバルビツール酸、1-ベンジル-5-フェニルバルビツール酸、5-メチルバルビツール酸、5-プロピルバルビツール酸、1,5-ジエチルバルビツール酸、1-エチル-5-メチルバルビツール酸、1-エチル-5-イソブチルバルビツール酸、1,3-ジエチル-5-ブチルバルビツール酸、1-シクロヘキシル-5-メチルバルビツール酸、1-シクロヘキシル-5-エチルバルビツール酸、1-シクロヘキシル-5-オクチルバルビツール酸、1-シクロヘキシル-5-ヘキシルバルビツール酸、5-ブチル-1-シクロヘキシルバルビツール酸、1-ベンジル-5-フェニルバルビツール酸及びチオバルビツール酸類、ならびにこれらの塩特にアルカリ金属又はアルカリ土類金属類が好ましいが挙げられ、これらバルビツール酸類の塩としては、例えば、5-ブチルバルビツール酸ナトリウム、1,3,5-トリメチルバルビツール酸ナトリウム及び1-シクロヘキシル-5-エチルバルビツール酸ナトリウム等が例示される。特に好適なバルビツール酸誘導体としては、5-ブチルバルビツール酸、1,3,5-トリメチルバルビツール酸、1-シクロヘキシル-5-エチルバルビツール酸、1-ベンジル-5-フェニルバルビツール酸、及びこれらバルビツール酸類のナトリウム塩が挙げられる。重合促進剤Eとして用いられるトリアジン化合物としては、例えば、2,4,6-トリストリクロロメチル-s-トリアジン、2,4,6-トリストリブロモメチル-s-トリアジン、2-メチル-4,6-ビストリクロロメチル-s-トリアジン、2-メチル-4,6-ビストリブロモメチル-s-トリアジン、2-フェニル-4,6-ビストリクロロメチル-s-トリアジン、2-p-メトキシフェニル-4,6-ビストリクロロメチル-s-トリアジン、2-p-メチルチオフェニル-4,6-ビストリクロロメチル-s-トリアジン、2-p-クロロフェニル-4,6-ビストリクロロメチル-s-トリアジン、2-2,4-ジクロロフェニル-4,6-ビストリクロロメチル-s-トリアジン、2-p-ブロモフェニル-4,6-ビストリクロロメチル-s-トリアジン、2-p-トリル-4,6-ビストリクロロメチル-s-トリアジン、2-n-プロピル-4,6-ビストリクロロメチル-s-トリアジン、2-α,α,β-トリクロロエチル-4,6-ビストリクロロメチル-s-トリアジン、2-スチリル-4,6-ビストリクロロメチル-s-トリアジン、2-[2-p-メトキシフェニルエテニル]-4,6-ビストリクロロメチル-s-トリアジン、2-[2-o-メトキシフェニルエテニル]-4,6-ビストリクロロメチル-s-トリアジン、2-[2-p-ブトキシフェニルエテニル]-4,6-ビストリクロロメチル-s-トリアジン、2-[2-3,4-ジメトキシフェニルエテニル]-4,6-ビストリクロロメチル-s-トリアジン、2-[2-3,4,5-トリメトキシフェニルエテニル]-4,6-ビストリクロロメチル-s-トリアジン、2-1-ナフチル-4,6-ビストリクロロメチル-s-トリアジン、2-4-ビフェニリル-4,6-ビストリクロロメチル-s-トリアジン、2-[2-{N,N-ビス2-ヒドロキシエチルアミノ}エトキシ]-4,6-ビストリクロロメチル-s-トリアジン、2-[2-{N-ヒドロキシエチル-N-エチルアミノ}エトキシ]-4,6-ビストリクロロメチル-s-トリアジン、2-[2-{N-ヒドロキシエチル-N-メチルアミノ}エトキシ]-4,6-ビストリクロロメチル-s-トリアジン、2-[2-{N,N-ジアリルアミノ}エトキシ]-4,6-ビストリクロロメチル-s-トリアジン等が例示される。上記で例示したトリアジン化合物の中で特に好ましいものは、重合活性の点で2,4,6-トリストリクロロメチル-s-トリアジンであり、また保存安定性の点で、2-フェニル-4,6-ビストリクロロメチル-s-トリアジン、2-p-クロロフェニル-4,6-ビストリクロロメチル-s-トリアジン、及び2-4-ビフェニリル-4,6-ビストリクロロメチル-s-トリアジンである。上記トリアジン化合物は1種又は2種以上を混合して用いても構わない。重合促進剤Eとして用いられる銅化合物としては、例えば、アセチルアセトン銅、酢酸第2銅、オレイン酸銅、塩化第2銅、臭化第2銅等が好適に用いられる。重合促進剤Eとして用いられるスズ化合物としては、例えば、ジ-n-ブチル錫ジマレート、ジ-n-オクチル錫ジマレート、ジ-n-オクチル錫ジラウレート、ジ-n-ブチル錫ジラウレートなどが挙げられる。特に好適なスズ化合物は、ジ-n-オクチル錫ジラウレート及びジ-n-ブチル錫ジラウレートである。重合促進剤Eとして用いられるバナジウム化合物は、好ましくはIV価及び/又はV価のバナジウム化合物類である。IV価及び/又はV価のバナジウム化合物類としては、例えば、四酸化二バナジウムIV、酸化バナジウムアセチルアセトナートIV、シュウ酸バナジルIV、硫酸バナジルIV、オキソビス1-フェニル-1,3-ブタンジオネートバナジウムIV、ビスマルトラートオキソバナジウムIV、五酸化バナジウムV、メタバナジン酸ナトリウムV、メタバナジン酸アンモンV等の特開2003-96122号公報に記載されている化合物が挙げられる。重合促進剤Eとして用いられるハロゲン化合物としては、例えば、ジラウリルジメチルアンモニウムクロライド、ラウリルジメチルベンジルアンモニウムクロライド、ベンジルトリメチルアンモニウムクロライド、テトラメチルアンモニウムクロライド、ベンジルジメチルセチルアンモニウムクロライド、ジラウリルジメチルアンモニウムブロマイド等が好適に用いられる。重合促進剤Eとして用いられるアルデヒド類としては、例えば、テレフタルアルデヒドやベンズアルデヒド誘導体などが挙げられる。ベンズアルデヒド誘導体としては、ジメチルアミノベンズアルデヒド、p-メチルオキシベンズアルデヒド、p-エチルオキシベンズアルデヒド、p-n-オクチルオキシベンズアルデヒドなどが挙げられる。これらの中でも、硬化性の観点から、p-n-オクチルオキシベンズアルデヒドが好ましく用いられる。重合促進剤Eとして用いられるチオール化合物としては、例えば、3-メルカプトプロピルトリメトキシシラン、2-メルカプトベンゾオキサゾール、デカンチオール、チオ安息香酸等が挙げられる。重合促進剤Eとして用いられる亜硫酸塩としては、例えば、亜硫酸ナトリウム、亜硫酸カリウム、亜硫酸カルシウム、亜硫酸アンモニウム等が挙げられる。重合促進剤Eとして用いられる亜硫酸水素塩としては、例えば、亜硫酸水素ナトリウム、亜硫酸水素カリウム等が挙げられる。重合促進剤Eとして用いられるチオ尿素化合物としては、1-2-ピリジル-2-チオ尿素、チオ尿素、メチルチオ尿素、エチルチオ尿素、N,N’-ジメチルチオ尿素、N,N’-ジエチルチオ尿素、N,N’-ジ-n-プロピルチオ尿素、N,N’-ジシクロヘキシルチオ尿素、トリメチルチオ尿素、トリエチルチオ尿素、トリ-n-プロピルチオ尿素、トリシクロヘキシルチオ尿素、テトラメチルチオ尿素、テトラエチルチオ尿素、テトラ-n-プロピルチオ尿素、テトラシクロヘキシルチオ尿素等が挙げられる。本発明に用いられる重合促進剤Eの含有量は特に限定されないが、得られる組成物の硬化性等の観点からは、重合性単量体成分の全量100重量部に対して、重合促進剤Eを0.001~30重量部含有してなることが好ましい。重合を十分に進行させ、接着力を確保する観点から、重合促進剤Eの含有量は0.001重量部以上が好ましく、より好適には0.05重量部以上、さらに好適には0.1重量部以上である。一方、組成物からの析出を抑制し、十分な接着強さを確保する観点から、重合促進剤Eの含有量は30重量部以下が好ましく、より好適には20重量部以下、さらに好適には10重量部以下である。歯科用硬化性組成物の調製方法本発明の歯科用硬化性組成物を調製する方法としては、従来の歯科用硬化性組成物を調製する方法と同様の方法、例えば、各成分を所定の配合量で混合練合して均一にしたものを真空脱泡処理する方法、を採用することができる。コンポジットレジン本発明のコンポジットレジンは、上記の本発明の歯科用硬化性組成物を用いてなるものである。以下、実施例および比較例を挙げて本発明を詳細に説明するが、本発明は、これら実施例に限定されるものではない。実施例において用いられる試験方法、材料等を以下にまとめて示す。充填材の粒子の平均粒子径の測定非凝集の無機充填材B-Iを含む、製造した粉末の粒子径及び平均粒子径の測定には、レーザー回折式粒度分布測定装置SALD-2100:島津製作所製を用いた。分散媒には0.2ヘキサメタリン酸ナトリウム水溶液を用いた。ポリグリセリン脂肪酸エステルの平均分子量の測定ポリグリセリン脂肪酸エステルの平均分子量の測定には、GPC分析装置GPC101:Shodexを用いた。分析条件は、カラム:KF802.5とKF801Shodex、カラムオーブン温度:40°C、移動相:THF、流量:1.0mL/分、検出器:RI、試料濃度:0.1、注入量:100μLとした。形態保持性垂れ性製造されたペースト状の歯科用硬化性組成物約50mgを、スライドガラスの上に置いた後、37°Cの恒温器内に縦向き90°にして静置した。1分後にペーストが動いた距離を測定した。移動距離5mm以下が好適とされる。押出し性押出し力製造されたペースト状の歯科用硬化性組成物3gをクラレメディカル社製マジェスティLVのシリンジ容器に充填した。シリンジを万能試験機インストロン社製を用いて、クロスヘッドスピードを4mm/分にてピストンをシリンジ内に押し込むことによって、ペーストをシリンジから押出し、ピストンにかかる力、すなわち押出し力を測定した。押出し力は60N以下が好ましく、50N以下が特に好ましい。硬化物の曲げ強度製造した歯科用硬化性組成物の硬化物からなる試験片2mm×2mm×30mmを作製した。試験片は、37°Cの水中に24時間浸漬し、万能試験機インストロン社製を用いて、クロスヘッドスピードを1mm/分に設定して、支点間距離20mmで3点曲げ試験法により曲げ強度を測定した。曲げ強度80MPa以上が好適とされる。重合性単量体組成物A-12,2-ビス4-メタアクリロイルオキシポリエトキシフェニルプロパンエトキシ基の平均付加モル数:2.6D2.6Eと称する70重量部と、トリエチレングリコールジメタクリレートTEGDMAと称する30重量部を混合し、重合開始剤としてα-カンファーキノン0.5重量部、及び重合促進剤としてN,N-ジメチルアミノ安息香酸エチル1.0重量部を溶解させて、重合性単量体組成物A-1を調製した。重合性単量体組成物A-210-メタアクリロイルオキシデシルジハイドロジェンホスフェートMDPと称する40重量部と、2,2-ビス4-メタアクリロイルオキシポリエトキシフェニルプロパンエトキシ基の平均付加モル数:2.6D2.6Eと称する40重量部と、トリエチレングリコールジメタクリレートTEGDMAと称する20重量部を混合し、重合開始剤としてα-カンファーキノン0.5重量部、及び重合促進剤としてN,N-ジメチルアミノ安息香酸エチル1.0重量部を溶解させて、重合性単量体組成物A-2を調製した。無機充填材B-1バリウムガラスショット社製、GM27884NF180100重量部に対して、13.5重量部のγ-メタクリロキシプロピルトリメトキシシランで表面処理し、平均粒子径0.18μmの無機充填材B-1を得た。当該無機充填材B-1は、非凝集の無機充填材B-Iに該当する。無機充填材B-2日産化学製シリカゾル、スノーテックスST-20平均粒子径10~20nm1000gをホーロー製バット上に広げ、90°Cに設定した熱風乾燥機中に恒量になるまで乾燥後、400°Cに設定した電気炉で1時間焼成し、200gの焼成固体を得た。得られた焼成固体を振動ボールミルにて90分間粉砕後、得られた粉末100重量部に対して、20重量部のγ-メタクリロキシプロピルトリメトシキシラン信越化学社製、KBM503で表面処理し、平均粒子径5.6μmの無機充填材B-2を得た。実施例1、4~6上記で製造した重合性単量体組成物A-1、無機充填材、およびオクタエルカ酸デカグリセリルC-1;平均分子量3315を、表1及び2に示す配合量重量部で混合練和して均一にしたものを真空脱泡し、実施例1、4~6のペースト状の歯科用硬化性組成物を得た。実施例2上記で製造した重合性単量体組成物A-1、無機充填材、およびヘプタミリスチン酸デカグリセリルC-2;平均分子量2226を、表1に示す配合量重量部で混合練和して均一にしたものを真空脱泡し、実施例2のペースト状の歯科用硬化性組成物を得た。実施例3上記で製造した重合性単量体組成物A-1、無機充填材、およびデカオレイン酸デカグリセリルC-3;平均分子量3395を、表1に示す配合量重量部で混合練和して均一にしたものを真空脱泡し、実施例3のペースト状の歯科用硬化性組成物を得た。実施例7上記で製造した重合性単量体組成物A-2、無機充填材、およびオクタエルカ酸デカグリセリルC-1;平均分子量3315を、表2に示す配合量重量部で混合練和して均一にしたものを真空脱泡し、実施例7のペースト状の歯科用硬化性組成物を得た。比較例1上記で製造した重合性単量体組成物A-1、無機充填材、およびペンタオレイン酸テトラグリセリルC-4;平均分子量1822を、表1に示す配合量重量部で混合練和して均一にしたものを真空脱泡し、比較例1のペースト状の歯科用硬化性組成物を得た。比較例2上記で製造した重合性単量体組成物A-1、無機充填材、および縮合リシノール酸ヘキサグリセリルC-5;平均分子量4250を、表1に示す配合量重量部で混合練和して均一にしたものを真空脱泡し、比較例2のペースト状の歯科用硬化性組成物を得た。比較例3上記で製造した重合性単量体組成物A-1、無機充填材を、表2に示す配合量重量部で混合練和して均一にしたものを真空脱泡し、比較例3のペースト状の歯科用硬化性組成物を得た。比較例4、5上記で製造した重合性単量体組成物A-1、無機充填材、およびポリビニルピロリドン平均分子量55,000を、表2に示す配合量重量部で混合練和して均一にしたものを真空脱泡し、比較例4、5のペースト状の歯科用硬化性組成物を得た。これらの歯科用硬化性組成物の特性を前記の方法で評価した。結果を表1及び表2に示す。なお、表中の各成分の値は重量部である。実施例1~7の組成の全てにおいて、良好な形態保持性垂れ性と押出し性が達成された。さらに、曲げ強さも良好であった。比較例1のポリグリセリン脂肪酸エステルC-4の分子量は本願発明で規定の分子量よりも小さいため、垂れ性は大きく、形態保持性が改善されなかった。特に、実施例2と比較例1とを比較すれば、共に平均分子量2000という値から約200程度の差異しかないにも関わらず、形態保持性が顕著に異なることが分かった。比較例2のポリグリセリン脂肪酸エステルC-5の分子量は本願発明で規定の分子量よりも大きいため、押出し力が大きく取り扱い性が低下した。特に、実施例1及び3と比較例2とから、平均分子量4000という値を超えると、押し出し力が急激に上昇する傾向が見られることが分かった。比較例3はポリグリセリン脂肪酸エステルが配合されていないため、形態保持性がなかった。比較例4、5で、ポリグリセリン脂肪酸エステルの代わりにポリビニルピロリドンを用いると、配合量が少ない時は形態保持性を示さず、配合量が多いときは押出し力が大きくなり、曲げ強さも低下した。"